СПОСОБ ИЗВЛЕЧЕНИЯ ЛИТИЯ И ПЕРЕХОДНОГО МЕТАЛЛА С ПРИМЕНЕНИЕМ НАГРЕВАНИЯ

1. Способ извлечения переходного металла из отработанных литий-ионных аккумуляторов, содержащих никель, причем указанный способ включает следующие стадии:
(a) нагревание содержащего литий материала на основе оксида переходного металла до температуры в диапазоне от 400 до 1200°С,
(b) обработка водой указанного термически обработанного материала,
(c) обработка твердого остатка, полученного на стадии (b), кислотой, выбранной из серной кислоты, соляной кислоты, азотной кислоты, метансульфоновой кислоты, щавелевой кислоты и лимонной кислоты,
(d) установление значения рН от 2,5 до 8,
(e) удаление соединений Al, Сu, Fe, Zn или комбинаций по меньшей мере двух перечисленных выше соединений из раствора или суспензии, полученной на стадии (d).
2. Способ по п. 1, включающий дополнительную стадию (f), причем стадия (f) включает осаждение никеля и, если это применимо, кобальта и/или марганца в форме (смешанного) гидроксида, оксигидроксида или карбоната.
3. Способ по п. 1, в котором стадия (е) включает удаление осадков карбонатов, оксидов, фосфатов, гидроксидов, или оксигидроксидов Al, Сu, Fe, Zn, или комбинаций по меньшей мере двух перечисленных выше соединений.
4. Способ по п. 1, в котором содержащий литий материал на основе оксида переходного металла присутствует в составе полнокомплектных аккумуляторов, аккумуляторных модулей, аккумуляторных элементов или аккумуляторного лома.
2
5. Способ по п. 1, в котором стадию (b) осуществляют в атмосфере СО при давлении в диапазоне от 10 до 150 бар.
6. Способ по п. 1, в котором стадию (b) осуществляют при температуре в диапазоне от 5 до 100°С.
7. Способ по п. 1, в котором стадия (b) имеет продолжительность в диапазоне от 20 минут до 10 часов.
8. Способ по п. 1, в котором стадию (а) осуществляют в инертной атмосфере, в атмосфере, которая содержит кислород, или атмосфера изменяется в течение стадии (а) от инертной до кислородсодержащей атмосферы.
9. Способ по п. 1, в котором перед стадией (с) осуществляют стадию разделения твердых веществ, чтобы отделять нерастворимые компоненты, такие как углерод и полимеры, от металлических или металлооксидных компонентов.
10. Способ по п. 9, в котором указанная стадия разделения твердых веществ представляет собой стадию магнитного разделения.
11. Способ по п. 1, в котором стадию (d) осуществляют посредством добавления по меньшей мере одного вещества из гидроксида лития, гидроксида натрия, аммиака и гидроксида калия.
12. Способ по п. 2, в котором на стадии (f) осаждение никеля и необязательно кобальта или марганца в форме гидроксида, оксигидроксида или карбоната осуществляют посредством увеличения значения рН выше 8.
13. Способ по любому из пп. 1-12, включающий извлечение лития посредством осаждения в форме карбоната.